(57)【特許請求の範囲】
【請求項１】
アノードとカソードとの間に少なくとも１つの発光層を備える有機電界発光デバイスであって、前記発光層は、ホスト及びリン光性ドーパントを含み、前記ホストは、複数のホスト化合物を含み、前記複数のホスト化合物のうちの少なくとも第１のホスト化合物は、以下の式１により表され、第２のホスト化合物は、以下の式２により表され、
【化１】
0006735295.tif 000042
式中、
Ｚは、ＮＲ４、ＣＲ５Ｒ６、Ｏ、またはＳを表し、
Ｘ１〜Ｘ４は、各々独立して、ＮまたはＣ（Ｒ７）を表し、Ｘ１〜Ｘ４のうちの１つ以上がＮであり、
Ｙ１〜Ｙ３は、各々独立して、ＮまたはＣ（Ｒ８）を表し、Ｙ１〜Ｙ３のうちの２つ以上がＮであり、
Ｒ１〜Ｒ８は、各々独立して、水素、重水素、ハロゲン、シアノ、置換もしくは非置換（Ｃ１−Ｃ３０）アルキル、置換もしくは非置換（Ｃ６−Ｃ３０）アリール、置換もしくは非置換３〜３０員ヘテロアリール、置換もしくは非置換（Ｃ３−Ｃ３０）シクロアルキル、置換もしくは非置換（Ｃ１−Ｃ３０）アルコキシ、置換もしくは非置換トリ（Ｃ１−Ｃ３０）アルキルシリル、置換もしくは非置換ジ（Ｃ１−Ｃ３０）アルキル（Ｃ６−Ｃ３０）アリールシリル、置換もしくは非置換（Ｃ１−Ｃ３０）アルキルジ（Ｃ６−Ｃ３０）アリールシリル、置換もしくは非置換トリ（Ｃ６−Ｃ３０）アリールシリル、置換もしくは非置換モノもしくはジ（Ｃ１−Ｃ３０）アルキルアミノ、置換もしくは非置換モノもしくはジ（Ｃ６−Ｃ３０）アリールアミノ、または置換もしくは非置換（Ｃ１−Ｃ３０）アルキル（Ｃ６−Ｃ３０）アリールアミノを表し、あるいは、隣接する置換基に結合して、置換もしくは非置換モノまたは多環（Ｃ３−Ｃ３０）脂環式環または芳香族環を形成することができ、その炭素原子は、窒素、酸素、及び硫黄から選択される少なくとも１つのヘテロ原子で置換され得、
ａ及びｂは各々独立して、１〜４の整数を表し、
ｃは１または２を表し、
ａ、ｂ、またはｃは、２以上の整数であり、Ｒ１の各々、Ｒ２の各々、またはＲ３の各々は、同一または異なっていてもよく、
前記ヘテロアリールは、Ｂ、Ｎ、Ｏ、Ｓ、Ｓｉ、及びＰから選択される少なくとも１つのヘテロ原子を含み、
【化２】
0006735295.tif 000043
式中、
Ａ１及びＡ２は、各々独立して、置換もしくは非置換（Ｃ６−Ｃ３０）アリールを表し、
Ｌ１は、単結合、または置換もしくは非置換（Ｃ６−Ｃ３０）アリーレンを表し、
Ｘ１〜Ｘ１６は、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換３〜３０員ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表し、あるいは、隣接する置換基が相互に結合して、置換もしくは非置換モノまたは多環（Ｃ３−Ｃ３０）脂環式環または芳香族環を形成することができ、その炭素原子は、窒素、酸素、及び硫黄から選択される少なくとも１つのヘテロ原子で置換され得る、有機電界発光デバイス。
【請求項２】
式１は、以下の式３及び４のうちの１つにより表され、
【化３】
0006735295.tif 000044
【化４】
0006735295.tif 000045
式中、
Ｒ１〜Ｒ３、Ｘ１〜Ｘ４、Ｚ、及びａ〜ｃは、請求項１で定義された通りである、請求項１に記載の有機電界発光デバイス。
【請求項３】
式１は、以下の式５〜７のうち１つにより表され、
【化５】
0006735295.tif 000046
【化６】
0006735295.tif 000047
【化７】
0006735295.tif 000048
式中、
Ｒ１〜Ｒ３、Ｚ、及びａ〜ｃは、請求項１で定義された通りである、請求項１に記載の有機電界発光デバイス。
【請求項４】
式１における
【化８】
0006735295.tif 000049
の構造は、以下の式８〜１３のうちの１つにより表され、
【化９】
0006735295.tif 000050
【化１０】
0006735295.tif 000051
【化１１】
0006735295.tif 000052
【化１２】
0006735295.tif 000053
【化１３】
0006735295.tif 000054
【化１４】
0006735295.tif 000055
式中、
Ｒ１、Ｒ２、Ｚ、ａ、及びｂは、請求項１で定義された通りである、請求項１に記載の有機電界発光デバイス。
【請求項５】
式２は、以下の式１４〜１７のうちの１つにより表され、
【化１５】
0006735295.tif 000056
【化１６】
0006735295.tif 000057
【化１７】
0006735295.tif 000058
【化１８】
0006735295.tif 000059
式中、Ａ１、Ａ２、Ｌ１、及びＸ１〜Ｘ１６は、請求項１で定義された通りである、請求項１に記載の有機電界発光デバイス。
【請求項６】
式２において、Ａ１及びＡ２は、各々独立して、フェニル、ビフェニル、テルフェニル、ナフチル、フルオレニル、ベンゾフルオレニル、フェナントレニル、アントラセニル、インデニル、トリフェニレニル、ピレニル、テトラセニル、ペリレニル、クリセニル、及びフルオランテニルからなる群から選択される、請求項１に記載の有機電界発光デバイス。
【請求項７】
式２において、Ｌ１は、単結合または以下の式１８〜３０のうちの１つを表し、
【化１９】
0006735295.tif 000060
式中、
Ｘｉ〜Ｘｐは、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換３〜３０員ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表し、あるいは、隣接する置換基が相互に結合して、置換もしくは非置換、モノまたは多環、（Ｃ３−Ｃ３０）脂環式環または芳香族環を形成することができ、その炭素原子は、窒素、酸素、及び硫黄から選択される少なくとも１つのヘテロ原子で置換され得る、請求項１に記載の有機電界発光デバイス。
【請求項８】
式１及び２において、Ｒ１〜Ｒ８、Ａ１、Ａ２、Ｌ１、及びＸ１〜Ｘ１６における、前記置換アルキル、前記置換アルケニル、前記置換アルキニル、前記置換アルコキシ、前記置換シクロアルキル、前記置換トリアルキルシリル、前記置換ジアルキルアリールシリル、前記置換アルキルジアリールシリル、前記置換トリアリールシリル、前記置換モノもしくはジアルキルアミノ、前記置換モノもしくはジアリールアミノ、前記置換アルキルアリールアミノ、前記置換アリール（エン）、前記置換ヘテロアリール、及び前記置換モノまたは多環、（Ｃ３−Ｃ３０）脂環式環または芳香族環の置換基は、各々独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、３〜７員ヘテロシクロアルキル、（Ｃ６−Ｃ３０）アリールオキシ、（Ｃ６−Ｃ３０）アリールチオ、（Ｃ６−Ｃ３０）アリールで非置換もしくは置換された３〜３０員ヘテロアリール、３〜３０員ヘテロアリールで非置換もしくは置換された（Ｃ６−Ｃ３０）アリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノまたはジ（Ｃ１−Ｃ３０）アルキルアミノ、モノまたはジ（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ６−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、及び（Ｃ１−Ｃ３０）アルキル（Ｃ６−Ｃ３０）アリールからなる群から選択される少なくとも１つである、請求項１に記載の有機電界発光デバイス。
【請求項９】
式１により表される前記第１のホスト化合物は、以下の化合物からなる群から選択される、請求項１に記載の有機電界発光デバイス。
【化２０Ａ】
0006735295.tif 000061
【化２０Ｂ】
0006735295.tif 000062
【化２０Ｃ】
0006735295.tif 000063
【化２０Ｄ】
0006735295.tif 000064
【請求項１０】
式２により表される前記第２のホスト化合物は、以下の化合物からなる群から選択される、請求項１に記載の有機電界発光デバイス。
【化２１Ａ】
0006735295.tif 000065
【化２１Ｂ】
0006735295.tif 000066
【化２１Ｃ】
0006735295.tif 000067
【化２１Ｄ】
0006735295.tif 000068
【化２１Ｅ】
0006735295.tif 000069
【発明の詳細な説明】
【技術分野】
【０００１】
本発明は、多成分ホスト材料及びそれを含む有機電界発光デバイスに関する。
【背景技術】
【０００２】
電界発光デバイス（ＥＬデバイス）は、より広い視野角、より高いコントラスト比、及びより速い応答時間を提供するという点において、利点を有する自発光デバイスである。最初の有機ＥＬデバイスは、発光層を形成するための材料として芳香族ジアミン小分子及びアルミニウム錯体を使用することにより、Ｅａｓｔｍａｎ  Ｋｏｄａｋによって開発された［Ａｐｐｌ．Ｐｈｙｓ．Ｌｅｔｔ．５１，９１３，１９８７］。
【０００３】
有機電界発光デバイスは、有機電界発光材料に電気を印加することにより、電気エネルギーを光に変換するデバイスであり、一般にアノード、カソード及びアノードとカソードとの間に有機層を含む構造を有する。有機ＥＬデバイスの有機層は、正孔注入層、正孔輸送層、電子阻止層、発光層（ホスト及びドーパン材料を含む）、電子緩衝層、正孔阻止層、電子輸送層、電子注入層、などから構成され得て、有機層に使用される材料は、それらの機能によって、正孔注入材料、正孔輸送材料、電子阻止材料、発光材料、電子緩衝材料、正孔阻止材料、電子輸送材料、電子注入材料などに分類される。有機ＥＬデバイス内では、電圧の印加により、アノードから発光層に正孔が注入され、カソードから発光層に電子が注入され、高いエネルギーの励起子が、正孔と電子との再結合によって形成される。このエネルギーによって、発光性有機化合物が励起状態に達し、基底状態に戻る発光性有機化合物の励起状態に起因するエネルギーから光を発することによって、発光が生じる。
【０００４】
有機ＥＬデバイス内の発光効率を決定する最も重要な要素は、発光材料である。発光材料は、高い量子効率、高い電子及び正孔の移動度を有していなければならず、形成された発光材料層が均一かつ安定していなければならない。発光材料は、発光色により青色発光材料、緑色発光材料、及び赤色発光材料に分類され、さらに黄色発光材料または橙色発光材料に分類される。加えて、発光材料はまた、それらの機能性によりホスト材料及びドーパント材料に分類され得る。近年、高い効率及び長寿命を提供する有機ＥＬデバイスの開発が急務である。特に、ＯＬＥＤの中型または大型パネルのＥＬ特性要件を考慮すると、従来のものより優れた特性を示す材料が急務に開発されなければならない。固体状態で溶媒として作用し、エネルギーを移動させるホスト材料は、真空蒸着に適した高純度及び分子量が必要である。
【０００５】
さらに、ホスト材料は、熱安定性を達成するための高いガラス転移温度及び高い熱分解温度、長寿命のための高い電気化学的安定性、非晶質の薄いフィルムの形成の容易性、隣接する層の材料への良好な接着性、ならびに他の層への非移行を有する必要がある。
【０００６】
発光材料は、ホストとドーパントの組み合わせとして、色純度、発光効率、及び安定性を改善するために使用することができる。概して、優れた特性を有するＥＬデバイスは、ドーパントをホストにドーピングして発光層を形成した構造を有する。ドーパント／ホスト材料システムを発光材料として使用する場合、ホスト材料はＥＬデバイスの効率及び寿命に大幅に影響するので、ホスト材料の選択が重要である。
【０００７】
韓国特許出願公開第１０−２０１５−０００３６５８号は、多成分ホストを用いた有機光電デバイス及びディスプレイデバイスを開示しており、インドール−カルバゾール残基の各窒素原子にヘテロアリール基が結合した構造の化合物、窒素原子に直接結合した６員環のヘテロアリール環が各メタ位に結合した６員環の置換基を有するものを第１のホスト化合物とし、カルバゾール−カルバゾール誘導体は、ホストの組み合わせの第２のホスト化合物として使用される。加えて、韓国特許第１０−１５０２３１６号は、本発明の出願人の特許であり、カルバゾール−アリール−カルバゾール誘導体を第１のホスト化合物及び含窒素へテロアリール基がカルバゾールの窒素原子に（アリール基を介して）結合した構造を有する化合物として用いた多成分ホスト、ならびにそれを含む有機電界発光デバイスに関する。
【０００８】
本発明者らは、インドール−カルバゾール、インデン−カルバゾール、ベンゾフラン−カルバゾール、またはベンゾチオフェン−カルバゾール残基のカルバゾールの窒素原子に結合した含窒素複素環式リンカーの構造を有する第１のホスト化合物と、カルバゾール−アリール−カルバゾールまたはカルバゾール−カルバゾール誘導体の第２のホスト化合物とを用いることにより、ホスト複合体を含む有機電界発光デバイスが、従来のホスト材料を用いたデバイスと比較して、寿命が向上するという効果が得られることを見出した。
【発明の概要】
【発明が解決しようとする課題】
【０００９】
本発明の目的は、優れた効率及び長寿命を有する有機電界発光デバイスを提供することである。
【課題を解決するための手段】
【００１０】
本発明者らは、上記目的が、アノードとカソードとの間に少なくとも１つの発光層を含む有機電界発光デバイスによって達成され得ることを見出し、発光層はホストとリン光ドーパントとを含み、ホストは複数のホスト化合物を含み、複数のホスト化合物のうちの少なくとも第１のホスト化合物は、下記式１により表され、第２のホスト化合物は、以下の式２により表され、
【００１１】
【化１】
0006735295.tif 000002
【００１２】
式中、
Ｚは、ＮＲ４、ＣＲ５Ｒ６、Ｏ、またはＳを表し、
Ｘ１〜Ｘ４は、各々独立して、ＮまたはＣ（Ｒ７）を表し、Ｘ１〜Ｘ４のうちの１つ以上は、Ｎであり、
Ｙ１〜Ｙ３は、各々独立して、ＮまたはＣ（Ｒ８）を表し、Ｙ１〜Ｙ３のうちの２つ以上は、Ｎであり、
Ｒ１〜Ｒ８は、各々独立して、水素、重水素、ハロゲン、シアノ、置換もしくは非置換（Ｃ１−Ｃ３０）アルキル、置換もしくは非置換（Ｃ６−Ｃ３０）アリール、置換もしくは非置換３〜３０員ヘテロアリール、置換もしくは非置換（Ｃ３−Ｃ３０）シクロアルキル、置換もしくは非置換（Ｃ１−Ｃ３０）アルコキシ、置換もしくは非置換（Ｃ１−Ｃ３０）アルキルシリル、置換もしくは非置換ジ（Ｃ１−Ｃ３０）アルキル（Ｃ６−Ｃ３０）アリールシリル、置換もしくは非置換（Ｃ１−Ｃ３０）アルキルジ（Ｃ６−Ｃ３０）アリールシリル、置換もしくは非置換トリ（Ｃ６−Ｃ３０）アリールシリル、置換もしくは非置換モノもしくはジ（Ｃ１−Ｃ３０）アルキルアミノ、置換もしくは非置換モノもしくはジ（Ｃ６−Ｃ３０）アリールアミノ、または置換もしくは非置換（Ｃ１−Ｃ３０）アルキル（Ｃ６−Ｃ３０）アリールアミノを表し、あるいは、隣接する置換基に結合して、置換もしくは非置換モノまたは多環（Ｃ３−Ｃ３０）脂環式環または芳香族環を形成することができ、その炭素原子は、窒素、酸素、及び硫黄から選択される少なくとも１つのヘテロ原子で置換され得、
ａ及びｂは、各々独立して、１〜４の整数を表し、
ｃは、１または２を表し、
ａ、ｂ、またはｃは、２以上の整数であり、Ｒ１の各々、Ｒ２の各々、またはＲ３の各々は、同一でも異なっていてもよく、ヘテロアリールは、Ｂ、Ｎ、Ｏ、Ｓ、Ｓｉ、及びＰから選択される少なくとも１つのヘテロ原子を含む。
【００１３】
【化２】
0006735295.tif 000003
【００１４】
式中、
Ａ１及びＡ２は、各々独立して、置換もしくは非置換（Ｃ６−Ｃ３０）アリールを表し、
Ｌ１は、単結合または置換もしくは非置換（Ｃ６−Ｃ３０）アリーレンを表し、
Ｘ１〜Ｘ１６は、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換３〜３０員ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表し、あるいは、隣接する置換基が相互に結合して、置換もしくは非置換モノまたは多環（Ｃ３−Ｃ３０）脂環式環または芳香族環を形成することができ、その炭素原子は、窒素、酸素、及び硫黄から選択される少なくとも１つのヘテロ原子で置換され得る。
【発明の効果】
【００１５】
本発明によると、高効率及び長寿命を有する有機電界発光デバイスが提供され、本有機電界発光デバイスを使用するディスプレイデバイスまたは照明デバイスが製造され得る。
【発明を実施するための形態】
【００１６】
以降、本発明が詳細に記載される。しかしながら、以下の記載は本発明の説明を目的とするものであり、決して本発明の範囲の制限を目的とするものではない。
【００１７】
式１の化合物は、以下の式３及び４のうちの１つにより表され得、
【００１８】
【化３】
0006735295.tif 000004
【００１９】
【化４】
0006735295.tif 000005
【００２０】
式中、
Ｒ１〜Ｒ３、Ｘ１〜Ｘ４、Ｚ、及びａ〜ｃは、式１で定義された通りである。
【００２１】
具体的には、式１の化合物は、以下の式５〜７のうちの１つにより表され得、
【００２２】
【化５】
0006735295.tif 000006
【００２３】
【化６】
0006735295.tif 000007
【００２４】
【化７】
0006735295.tif 000008
【００２５】
式中、
Ｒ１〜Ｒ３、Ｚ、及びａ〜ｃは、式１で定義された通りである。
【００２６】
加えて、式１における
【００２７】
【化８】
0006735295.tif 000009
【００２８】
の構造は、以下の式８〜１３のうちの１つにより表され得、
【００２９】
【化９】
0006735295.tif 000010
【００３０】
【化１０】
0006735295.tif 000011
【００３１】
【化１１】
0006735295.tif 000012
【００３２】
【化１２】
0006735295.tif 000013
【００３３】
【化１３】
0006735295.tif 000014
【００３４】
【化１４】
0006735295.tif 000015
【００３５】
式中、
Ｒ１、Ｒ２、Ｚ、ａ、及びｂは、式１で定義された通りである。
【００３６】
別の実施形態において、本発明の式２は、以下の式１４〜１７のうちの１つにより表され得、
【００３７】
【化１５】
0006735295.tif 000016
【００３８】
【化１６】
0006735295.tif 000017
【００３９】
【化１７】
0006735295.tif 000018
【００４０】
【化１８】
0006735295.tif 000019
【００４１】
式中、
Ａ１、Ａ２、Ｌ１、及びＸ１〜Ｘ１６は、式２で定義された通りである。
【００４２】
上記式１において、Ｒ１〜Ｒ８は、好ましくは各々独立して、水素、重水素、置換もしくは非置換（Ｃ１−Ｃ２０）アルキル、置換もしくは非置換（Ｃ６−Ｃ２０）アリール、置換もしくは非置換３〜２０員ヘテロアリール、置換もしくは非置換（Ｃ３−Ｃ２０）シクロアルキル、置換もしくは非置換（Ｃ１−Ｃ２０）アルコキシ、置換もしくは非置換トリ（Ｃ１−Ｃ２０）アルキルシリル、置換もしくは非置換ジ（Ｃ１−Ｃ２０）アルキル（Ｃ６−Ｃ２０）アリールシリル、置換もしくは非置換（Ｃ１−Ｃ２０）アルキルジ（Ｃ６−Ｃ２０）アリールシリル、置換もしくは非置換トリ（Ｃ６−Ｃ２０）アリールシリル、置換もしくは非置換モノもしくはジ（Ｃ１−Ｃ２０）アルキルアミノ、置換もしくは非置換モノもしくはジ（Ｃ６−Ｃ２０）アリールアミノ、または置換もしくは非置換（Ｃ１−Ｃ２０）アルキル（Ｃ６−Ｃ２０）アリールアミノを表し、あるいは、隣接する置換基に結合して、置換もしくは非置換モノまたは多環（Ｃ３−Ｃ２０）脂環式環または芳香族環を形成することができ、その炭素原子は、窒素、酸素、及び硫黄から選択される少なくとも１つのヘテロ原子で置換され得、より好ましくは、各々独立して、水素、重水素、置換もしくは非置換（Ｃ１−Ｃ１０）アルキル、置換もしくは非置換（Ｃ６−Ｃ１５）アリール、置換もしくは非置換３〜１５員ヘテロアリール、置換もしくは非置換（Ｃ３−Ｃ１５）シクロアルキル、置換もしくは非置換（Ｃ１−Ｃ１０）アルコキシ、置換もしくは非置換トリ（Ｃ１−Ｃ１０）アルキルシリル、置換もしくは非置換ジ（Ｃ１−Ｃ１０）アルキル（Ｃ６−Ｃ１５）アリールシリル、置換もしくは非置換（Ｃ１−Ｃ１０）アルキルジ（Ｃ６−Ｃ１５）アリールシリル、置換もしくは非置換トリ（Ｃ６−Ｃ１５）アリールシリル、置換もしくは非置換モノもしくはジ（Ｃ１−Ｃ１０）アルキルアミノ、置換もしくは非置換モノもしくはジ（Ｃ６−Ｃ１５）アリールアミノ、または置換もしくは非置換（Ｃ１−Ｃ１０）アルキル（Ｃ６−Ｃ１５）アリールアミノを表し、あるいは、隣接する置換基に結合して、置換もしくは非置換モノまたは多環（Ｃ３−Ｃ１５）脂環式環または芳香族環を形成することができ、その炭素原子は、窒素、酸素、及び硫黄から選択される少なくとも１つのヘテロ原子で置換され得る。
【００４３】
上記式２において、Ａ１及びＡ２は、好ましくは各々独立して、置換もしくは非置換（Ｃ６−Ｃ２０）アリールを表し、より好ましくは、各々独立して、置換もしくは非置換、フェニル、ビフェニル、テルフェニル、ナフチル、フルオレニル、ベンゾフルオレニル、フェナントレニル、アントラセニル、インデニル、トリフェニレニル、ピレニル、テトラセニル、ペリレニル、クリセニル、及びフルオランテニルを表す。
【００４４】
加えて、上記式２において、Ｌ１は、好ましくは、単結合、または置換もしくは非置換（Ｃ６−Ｃ２０）アリーレン、例えば、以下の式１８〜３０のうちの１つを表す。
【００４５】
【化１９】
0006735295.tif 000020
【００４６】
式中、
Ｘｉ〜Ｘｐは、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換３〜３０員ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表し、あるいは、隣接する置換基が相互に結合して、置換もしくは非置換モノまたは多環（Ｃ３−Ｃ３０）脂環式環または芳香族環を形成することができ、その炭素原子は、窒素、酸素、及び硫黄から選択される少なくとも１つのヘテロ原子で置換され得る。
【００４７】
好ましくは、式１８〜３０において、Ｘｉ〜Ｘｐは、好ましくは各々独立して、水素、重水素、置換もしくは非置換（Ｃ１−Ｃ２０）アルキル、置換もしくは非置換（Ｃ２−Ｃ２０）アルケニル、置換もしくは非置換（Ｃ２−Ｃ２０）アルキニル、置換もしくは非置換（Ｃ３−Ｃ２０）シクロアルキル、置換もしくは非置換（Ｃ６−Ｃ２０）アリール、置換もしくは非置換３〜２０員ヘテロアリール、置換もしくは非置換トリ（Ｃ１−Ｃ２０）アルキルシリル、置換もしくは非置換トリ（Ｃ６−Ｃ２０）アリールシリル、置換もしくは非置換ジ（Ｃ１−Ｃ２０）アルキル（Ｃ６−Ｃ２０）アリールシリル、または置換もしくは非置換モノもしくはジ（Ｃ６−Ｃ２０）アリールアミノを表し、あるいは、隣接する置換基が相互に結合して、置換もしくは非置換モノまたは多環（Ｃ３−Ｃ２０）脂環式環または芳香族環を形成することができ、その炭素原子は、窒素、酸素、及び硫黄から選択される少なくとも１つのヘテロ原子で置換され得る。
【００４８】
本明細書において、「（Ｃ１−Ｃ３０）アルキル」は、鎖を構成する１〜３０個の炭素原子を有する直鎖もしくは分岐鎖アルキル（ここで炭素原子の数は、好ましくは１〜２０個、より好ましくは１〜１０個である）であることを意図し、メチル、エチル、ｎ−プロピル、イソプロピル、ｎ−ブチル、イソブチル、ｔｅｒｔ−ブチルなどを含む。「（Ｃ２−Ｃ３０）アルケニル」は、鎖を構成する２〜３０個の炭素原子を有する直鎖もしくは分岐鎖アルケニル（ここで炭素原子の数は、好ましくは２〜２０個、より好ましくは２〜１０個である）であることを意図し、ビニル、１−プロペニル、２−プロペニル、１−ブテニル、２−ブテニル、３−ブテニル、２−メチルブタ−２−エニルなどを含む。「（Ｃ２−Ｃ３０）アルキニル」は、鎖を構成する２〜３０個の炭素原子を有する直鎖もしくは分岐鎖アルキニル（ここで炭素原子の数は、好ましくは２〜２０個、より好ましくは２〜１０個である）であることを意図し、エチニル、１−プロピニル、２−プロピニル、１−ブチニル、２−ブチニル、３−ブチニル、１−メチルペンタ−２−イニルなどを含む。「（Ｃ１−Ｃ３０）アルコキシ」は、鎖を構成する１〜３０個の炭素原子を有する直鎖もしくは分岐鎖アルキル（ここで炭素原子の数は、好ましくは１〜２０個、より好ましくは１〜１０個である）であることを意図し、メトキシ、エトキシ、プロポキシ、イソプロポキシ、１−エチルプロポキシなどを含む。「（Ｃ３−Ｃ３０）シクロアルキル」は、３〜３０個の環骨格炭素原子を有する単環式または多環式の炭化水素（ここで炭素原子の数は、好ましくは３〜２０個、より好ましくは３〜７個である）であり、シクロプロピル、シクロブチル、シクロペンチル、シクロヘキシルなどを含む。「３〜７員のヘテロシクロアルキル」は、Ｂ、Ｎ、Ｏ、Ｓ、Ｓｉ、及びＰ、好ましくはＯ、Ｓ、及びＮから選択される少なくとも１つのヘテロ原子を含む３〜７個の、好ましくは５〜７の環骨格原子を有するシクロアルキルであり、テトラヒドロフラン、ピロリジン、チオラン、テトラヒドロピランなどを含む。「（Ｃ６−Ｃ３０）アリール（エン）」は、６〜３０個の環骨格炭素原子を有する芳香族炭化水素から誘導される単環式環または縮合環（ここで炭素原子の数は、好ましくは６〜２０個、より好ましくは６〜１５個である）であり、フェニル、ビフェニル、テルフェニル、ナフチル、フルオレニル、フェナントレニル、アントラセニル、インデニル、トリフェニレニル、ピレニル、テトラセニル、ペリレニル、クリセニル、ナフタセニル、フルオランテニルなどを含む。「３〜３０員ヘテロアリール（エン）」は、Ｂ、Ｎ、Ｏ、Ｓ、Ｓｉ、及びＰからなる群から選択される、少なくとも１個、好ましくは１〜４個のヘテロ原子を含む、３〜３０個の環骨格原子、好ましくは３〜２０個の環骨格原子、より好ましくは３〜１５個の環骨格原子を有するアリールであり、単環または少なくとも１つのベンゼン環と縮合した縮合環であり、部分的に飽和していてもよく、単結合（複数可）を介して少なくとも１つのヘテロアリールまたはアリール基をヘテロアリール基に連結させることによって形成されるものであり得、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなどを含む、単環式環型ヘテロアリール、及び、ベンゾフラニル、ベンゾチオフェニル、イソベンゾフラニル、ジベンゾフラニル、ジベンゾチオフェニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、カルバゾリル、フェノキサジニル、フェナントリジニル、ベンゾジオキソリルなどを含む、縮合環型ヘテロアリールを含む。また、「ハロゲン」は、Ｆ、Ｃｌ、Ｂｒ、及びＩを含む。
【００４９】
本明細書において、「置換もしくは非置換」という表現における「置換」とは、ある特定の官能基内の水素原子が、別の原子または基、すなわち置換基で置換されることを意味する。式１及び２において、Ｒ１〜Ｒ８、Ａ１、Ａ２、Ｌ１、及びＸ１〜Ｘ１６における、置換アルキル、置換アルケニル、置換アルキニル、置換アルコキシ、置換シクロアルキル、置換トリアルキルシリル、置換ジアルキルアリールシリル、置換アルキルジアリールシリル、置換トリアリールシリル、置換モノまたはジアルキルアミノ、置換モノまたはジアリールアミノ、置換アルキルアリールアミノ、置換アリール（エン）、置換ヘテロアリール、及び置換モノまたは多環（Ｃ３−Ｃ３０）脂環式環または芳香族環の置換基は、各々独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、３〜７員ヘテロシクロアルキル、（Ｃ６−Ｃ３０）アリールオキシ、（Ｃ６−Ｃ３０）アリールチオ、（Ｃ６−Ｃ３０）アリールで非置換もしくは置換された３〜３０員ヘテロアリール、３〜３０員ヘテロアリールで非置換もしくは置換された（Ｃ６−Ｃ３０）アリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノまたはジ（Ｃ１−Ｃ３０）アルキルアミノ、モノまたはジ（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ６−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、及び（Ｃ１−Ｃ３０）アルキル（Ｃ６−Ｃ３０）アリールからなる群から選択される少なくとも１つである。
【００５０】
式１により表される第１のホスト化合物は、以下の化合物を含むが、これらに限定されない。
【００５１】
【化２０Ａ】
0006735295.tif 000021
【００５２】
【化２０Ｂ】
0006735295.tif 000022
【００５３】
【化２０Ｃ】
0006735295.tif 000023
【００５４】
【化２０Ｄ】
0006735295.tif 000024
【００５５】
式２により表される第２のホスト化合物は、以下の化合物を含むが、これらに限定されない。
【００５６】
【化２１Ａ】
0006735295.tif 000025
【００５７】
【化２１Ｂ】
0006735295.tif 000026
【００５８】
【化２１Ｃ】
0006735295.tif 000027
【００５９】
【化２１Ｄ】
0006735295.tif 000028
【００６０】
本発明による有機電界発光デバイスは、アノード、カソード、及びアノードとカソードとの間の少なくとも１つの発光層を含む。発光層は、ホスト及びリン光性ドーパントを含む。ホスト材料は、複数のホスト化合物を含み、複数のホスト化合物のうち少なくとも第１のホスト化合物は、インドール−カルバゾール、インデン−カルバゾール、ベンゾフラン−カルバゾール、またはベンゾチオフェン−カルバゾール残基のカルバゾールの窒素原子に結合した含窒素複素環式リンカーの構造を有する式１によって表され、第２のホスト化合物は、カルバゾール−アリール−カルバゾールまたはカルバゾール−カルバゾール構造を有する式２によって表される。
【００６１】
発光層は、発光する層であり、単層であってもよく、２層以上が積層されている多層であってもよい。発光層において、ホスト化合物に基づくドーパント化合物のドーピング濃度は、２０重量％未満であることが好ましい。
【００６２】
本発明による有機電界発光デバイスに含まれるリン光ドーパント材料は、特に限定されないが、好ましくは、イリジウム、オスミウム、銅、及び白金の金属錯化合物であり、より好ましくは、イリジウム、オスミウム、銅、及び白金のオルト金属錯化合物、さらにより好ましくはオルト金属イリジウム錯化合物から選択される。
【００６３】
リン光ドーパントは、以下の式１０１〜１０３により表される化合物から選択されることが好ましい。
【００６４】
【化２２】
0006735295.tif 000029
【００６５】
【化２３】
0006735295.tif 000030
【００６６】
【化２４】
0006735295.tif 000031
【００６７】
Ｌは、以下の構造から選択される。
【００６８】
【化２５】
0006735295.tif 000032
【００６９】
Ｒ１００は、水素または置換もしくは非置換（Ｃ１−Ｃ３０）アルキルを表し、
Ｒ１０１〜Ｒ１０９及びＲ１１１〜Ｒ１２３は、各々独立して、水素、重水素、ハロゲン、ハロゲンで非置換または置換された（Ｃ１−Ｃ３０）アルキル、シアノ、置換もしくは非置換（Ｃ１−Ｃ３０）アルコキシ、置換もしくは非置換（Ｃ３−Ｃ３０）シクロアルキル、または置換もしくは非置換（Ｃ６−Ｃ３０）アリールを表し、Ｒ１２０〜Ｒ１２３は、隣接する置換基に結合して、置換もしくは非置換モノまたは多環（Ｃ３−Ｃ３０）脂環式環または芳香族環、例えば、キノリンを形成することができ、
Ｒ１２４〜Ｒ１２７は、各々独立して、水素、重水素、ハロゲン、置換もしくは非置換（Ｃ１−Ｃ３０）アルキル、または置換もしくは非置換（Ｃ６−Ｃ３０）アリールを表し、Ｒ１２４〜Ｒ１２７は、アリールであり、Ｒ１２４〜Ｒ１２７は、隣接する置換基に結合して、置換もしくは非置換モノまたは多環（Ｃ３−Ｃ３０）脂環式環または（ヘテロ）芳香族環、例えば、フルオレン、ジベンゾチオフェンまたはジベンゾフランを形成することができ、
Ｒ２０１〜Ｒ２１１は、各々独立して、水素、重水素、ハロゲンまたはハロゲンで非置換または置換された（Ｃ１−Ｃ３０）アルキルを表し、Ｒ２０８〜Ｒ２１１は、隣接する置換基に結合して、置換もしくは非置換モノまたは多環（Ｃ３−Ｃ３０）脂環式環、芳香族環またはヘテロ芳香環、例えば、フルオレン、ジベンゾチオフェンまたはジベンゾフランを形成することができ、
ｒ及びｓは、各々独立して、１〜３の整数を表し、ｒまたはｓは、２以上の整数であり、Ｒ１００の各々は、同一であっても異なっていてもよく、
ｅは、１〜３の整数を表す。
【００７０】
具体的には、リン光ドーパント材料は、以下を含む。
【００７１】
【化２６Ａ】
0006735295.tif 000033
【００７２】
【化２６Ｂ】
0006735295.tif 000034
【００７３】
【化２６Ｃ】
0006735295.tif 000035
【００７４】
本発明による有機電界発光デバイスは、有機層内のアリールアミン系化合物及びスチリルアリールアミン系化合物からなる群から選択される少なくとも１つの化合物をさらに含み得る。
【００７５】
加えて、本発明による有機電界発光デバイスにおいて、有機層は、第１族の金属、第２族の金属、第４周期の遷移金属、第５周期の遷移金属、ランタノイド及び周期表のｄ−遷移元素の有機金属からなる群から選択される少なくとも１つの金属、または前記金属を含む少なくとも１つの錯化合物をさらに含むことができる。
【００７６】
本発明によると、カルコゲナイド層、金属ハロゲン化物層及び金属酸化物層から選択される一方または両方の電極の内面上に、少なくとも１つの層（以下、「表面層」という）を配置することが好ましい。具体的には、電界発光媒体層のアノード表面上にシリコンまたはアルミニウムのカルコゲナイド（酸化物を含む）層を配置し、電界発光媒体層のカソード表面上に金属ハロゲン化物層または金属酸化物層を配置することが好ましい。このような表面層は、有機電界発光デバイスの動作安定性を提供する。好ましくは、前記カルコゲナイドは、ＳｉＯＸ（１≦Ｘ≦２）、ＡｌＯＸ（１≦Ｘ≦１．５）、ＳｉＯＮ、ＳｉＡｌＯＮなどを含み、前記金属ハロゲン化物は、ＬｉＦ、ＭｇＦ２、ＣａＦ２、希土類金属フッ化物などを含み、前記金属酸化物は、Ｃｓ２Ｏ、Ｌｉ２Ｏ、ＭｇＯ、ＳｒＯ、ＢａＯ、ＣａＯなどを含む。
【００７７】
アノードと発光層との間には、正孔注入層、正孔輸送層、電子阻止層、またはこれらの組み合わせを用いることができる。アノードから正孔輸送層または電子阻止層への正孔注入障壁（または正孔注入電圧）を低下させるために、正孔注入層に多層を用いることができる。２つの化合物を各層で同時に使用することができる。正孔輸送層及び電子阻止層は、多層で形成することもできる。
【００７８】
発光層とカソードとの間には、電子バッファ層、正孔阻止層、電子輸送層、または電子注入層から選択された層、またはこれらの組み合わせから形成された層を用いることができる。
【００７９】
電子の注入を制御し、発光層と電子注入層との間の界面特性を向上させるために、電子バッファ層に多層を使用することができる。２つの化合物を各層で同時に使用することができる。正孔阻止層及び電子輸送層は、多層で形成することもでき、各層は、２つ以上の化合物を含むことができる。
【００８０】
本発明による有機電界発光デバイスにおいて、一対の電極の少なくとも一方の面に、電子輸送性化合物と還元性ドーパントとの混合領域、または正孔輸送化合物と酸化的ドーパントとの混合領域を配置することが好ましい。この場合、電子輸送化合物は、アニオンに還元され、これにより、混合領域から電界発光媒体に電子を注入して輸送することがより容易になる。また、正孔輸送化合物が酸化されてカチオンとなり、これにより、正孔を注入して混合領域から電界発光媒体に輸送することがより容易になる。好ましくは、酸化的ドーパントは、様々なルイス酸及び受容体化合物を含み、還元的ドーパントは、アルカリ金属、アルカリ金属化合物、アルカリ土類金属、希土類金属、及びこれらの混合物を含む。電荷発生層として還元性ドーパント層を採用して、２つ以上の電界発光層を有し、白色光を発光する電界発光デバイスを作製することができる。
【００８１】
本発明の有機電界発光デバイス各層を形成するために、真空蒸発法、スパッタ法、プラズマ法及びイオンプレーティング法などのドライフィルム成形法、またはスピンコート法、ディップコート法及びフローコーティング法などのウェットフィルム成形法を用いることができる。本発明の第１及び第２のホスト化合物は、共蒸発または混合蒸発することができる。
【００８２】
ウェットフィルム成形法を用いる場合、各層を形成する材料をエタノール、クロロホルム、テトラヒドロフラン、ジオキサンなどの任意の適当な溶媒に溶解または拡散させることによって、薄膜を形成することができる。溶媒は、各層を形成する材料を溶解または拡散させることができる、かつ成膜性に問題がない、任意の溶媒とすることができる。
【００８３】
本発明の有機電界発光デバイスを用いることにより、表示システムまたは照明システムを製造することができる。
【００８４】
以下、本発明のホスト化合物を含むデバイスの発光特性について、以下の実施例により詳細に説明する。
【００８５】
デバイス実施例１−１：本発明の第１のホスト化合物及び第２のホスト化合物が共蒸発されるＯＬＥＤデバイスの製造
ＯＬＥＤデバイスは、本発明による有機電界発光化合物を用いて製造された。有機発光ダイオード（ＯＬＥＤ）デバイス（Ｇｅｏｍａｔｅｃ）用のガラス基材上の透明電極酸化インジウムスズ（ＩＴＯ）の薄いフィルム（１０Ω／ｓｑ）を、連続してアセトン、エタノール、及び蒸留水での超音波洗浄にかけ、次いでイソプロパノール内に保管した。その後、真空蒸着機器の基材ホルダ上にＩＴＯ基材を載置した。化合物ＨＩ−１を前記真空蒸着機器のセル内に導入し、次いで前記機器のチャンバの圧力を１０−６トルに制御した。その後、このセルに電流を印加して、上記導入された材料を蒸発させ、それにより、５ｎｍの厚さを有する正孔注入層をＩＴＯ基材上に形成した。次に、化合物ＨＴ−１を前記真空蒸着機器の別のセル内に導入し、このセルに電流を印加することにより蒸発させ、これにより、９５ｎｍの厚さを有する第１の正孔輸送層を正孔注入層上に形成した。次いで、化合物ＨＴ−２を前記真空蒸着機器の別のセル内に導入し、このセルに電流を印加することにより蒸発させ、これにより、２０ｎｍの厚さを有する第２の正孔輸送層を第１の正孔輸送層上に形成した。表１におけるデバイス実施例１−１の第１のホスト化合物及び第２のホスト化合物を、前記真空蒸着機器の２つのセル内にホストとして導入し、化合物Ｄ−７４を別のセル内にドーパントとして導入した。これら２つのホスト材料を１：１の同じ割合で蒸発させ、ドーパントをホスト及びドーパントの総重量に基づいて１２重量％のドープ量で堆積させるように、ドーパント材料をホスト材料とは異なる割合で蒸発させ、３０ｎｍの厚さを有する発光層を蒸発させて、第２の正孔輸送層上に形成した。次に、化合物ＥＴ−１を真空蒸着機器の別のセル内に導入し、蒸発させ、３５ｎｍの厚さを有する電子輸送層を発光層上に形成した。電子輸送層上に電子注入層として２ｎｍの厚さを有するＥＩ−１を堆積させた後、別の真空蒸着機器により、８０ｎｍの厚さを有するＡｌカソードを堆積させた。その結果、ＯＬＥＤデバイスが製造された。
【００８６】
【化２７】
0006735295.tif 000036
【００８７】
デバイス実施例１−２〜１−９：本発明の第１のホスト化合物及び第２のホスト化合物が共蒸発されるＯＬＥＤデバイスの製造
表１のデバイス実施例１−２〜１−９の発光層のホスト及びドーパントを使用したことを除き、デバイス実施例１−１と同じ様式でＯＬＥＤデバイスを製造した。
【００８８】
比較実施例１−１〜１−６：本発明の第２のホスト化合物のみをホストとして含むＯＬＥＤデバイスの製造
表１の比較実施例１−１〜１−６の発光層のホストを使用したことを除き、デバイス実施例１−１と同じ様式でＯＬＥＤデバイスを製造した。
【００８９】
比較実施例１−７：本発明の第１のホスト化合物のみをホストとして含むＯＬＥＤデバイスの製造
表１の比較実施例１−７の発光層のホストを使用したことを除き、デバイス実施例１−１と同じ様式でＯＬＥＤデバイスを製造した。
【００９０】
比較実施例２−１：本発明の第２のホスト化合物及び本発明によらないホスト化合物をホストとして含むＯＬＥＤデバイスの製造
表１の比較実施例２−１の発光層のホストを使用したことを除き、デバイス実施例１−１と同じ様式でＯＬＥＤデバイスを製造した。
【００９１】
デバイス実施例１−１〜１−９、比較実施例１−１〜１−７及び比較実施例２−１で製造された、１０ｍＡ／ｃｍ２における駆動電圧及びＯＬＥＤの１０，０００ｎｉｔ及び定電流における輝度が１００％から９７％に低減されるのにかかる時間を下記表１に示す。
【００９２】
【表１】
0006735295.tif 000037
【００９３】
【化２８】
0006735295.tif 000038
【００９４】
デバイス実施例２：本発明の亜リン酸ホスト材料及び第２のホスト化合物が共蒸発されるＯＬＥＤデバイスの製造
ＯＬＥＤデバイスは、本発明による有機電界発光化合物を用いて製造された。有機発光ダイオード（ＯＬＥＤ）デバイス（Ｇｅｏｍａｔｅｃ）用のガラス基材上の透明電極酸化インジウムスズ（ＩＴＯ）の薄いフィルム（１０Ω／ｓｑ）を、連続してアセトン、エタノール、及び蒸留水での超音波洗浄にかけ、次いでイソプロパノール内に保管した。その後、真空蒸着機器の基材ホルダ上にＩＴＯ基材を載置した。化合物ＨＩ−２を前記真空蒸着機器のセル内に導入し、次いで前記機器のチャンバの圧力を１０−６トルに制御した。その後、このセルに電流を印加して、上記の導入された材料を蒸発させ、それにより、８０ｎｍの厚さを有する第１の正孔注入層をＩＴＯ基材上に形成した。次に、化合物ＨＩ−１を前記真空蒸着機器の別のセル内に導入し、このセルに電流を印加することにより蒸発させ、これにより、５ｎｍの厚さを有する第２の成孔注入層を、第１の正孔注入層上に形成した。次いで、化合物ＨＴ−３を前記真空蒸着機器内のセル内に導入し、このセルに電流を印加することにより蒸発させ、これにより、１０ｎｍの厚さを有する第１の正孔輸送層を、第２の正孔注入層上に形成した。それから、化合物ＨＴ−２を前記真空蒸着機器の別のセル内に導入し、このセルに電流を印加することにより蒸発させ、これにより、３０ｎｍの厚さを有する第２の正孔輸送層を第１の正孔輸送層上に形成した。化合物Ｈ１−７１及びＨ２−１４１を前記真空蒸着機器の２つのセル内に導入し、化合物Ｄ−１０２を別のセル内にドーパントとして導入した。
【００９５】
これら２つのホスト材料を１：１の同じ割合で蒸発させ、ドーパントをホスト及びドーパントの総重量に基づいて１０重量％のドープ量で堆積させるように、ドーパント材料をホスト材料とは異なる割合で蒸発させ、４０ｎｍの厚さを有する発光層を蒸発させて、第２の正孔輸送層上に形成した。その後、化合物ＥＴ−２及び化合物ＥＩ−１をそれぞれ真空蒸着機器の２つのセル内に導入し、４：６の割合で蒸発させ、３５ｎｍの厚さを有する電子輸送層を発光層上に形成した。電子輸送層上に電子注入層として２ｎｍの厚さを有するＥＩ−１を堆積させた後、別の真空蒸着機器により、８０ｎｍの厚さを有するＡｌカソードを堆積させた。その結果、ＯＬＥＤデバイスが製造された。ＯＬＥＤデバイスを製造するために使用された全ての材料は、１０−６トルの真空昇華によって精製されたものであった。
【００９６】
ＯＬＥＤの１５，０００ｎｉｔ及び定電流における輝度が１００％〜９７％に低減されるのにかかる時間を下記の表２に示す。
【００９７】
【化２９】
0006735295.tif 000039
【００９８】
比較実施例３：従来の亜リン酸ホスト材料を含むＯＬＥＤデバイスの製造
化合物Ｈ１−７１の代わりに化合物Ｈ３−３を発光層のホストに使用したことを除き、デバイス実施例２と同じ様式でＯＬＥＤデバイスを製造した。
【００９９】
【化３０】
0006735295.tif 000040
【０１００】
ＯＬＥＤの１５，０００ｎｉｔ及び定電流における輝度が１００％から９７％に低減されるのにかかる時間を下記の表２に示す。
【０１０１】
【表２】
0006735295.tif 000041
【０１０２】
本発明の有機電界発光デバイスは、複数のホスト化合物及びリン光ドーパントを含む発光層を含む。複数のホスト化合物の少なくとも第１のホスト化合物は、インドール−カルバゾール、インデン−カルバゾール、ベンゾフラン−カルバゾール、またはベンゾチオフェン−カルバゾール残基のカルバゾールの窒素原子に結合した含窒素複素環式リンカーの構造を有し、第２のホスト化合物は、カルバゾール−アリール−カルバゾールまたはカルバゾール−カルバゾール構造を有する。本発明の有機電界発光デバイスは、従来のデバイスと比較して著しく改善された寿命の効果を有することが確認された。